(57)【要約】【課題】特に凹版オフセット印刷法等に使用した際に転写不良等を生じにくい上、基板の表面に印刷して焼き付けた後のインキパターン中にアウトガスのもとになる成分が残留せず、印刷特性や乾燥性等と、前記インキパターンの透明性や耐薬品性等とのバランスに優れたインキ組成物を提供する。【解決手段】ポリエステル樹脂を、酸または酸無水物の存在下でメラミン樹脂によって部分的に架橋反応させた、数平均分子量Ｍｎが５０００以上、３００００以下に制御されたメラミン変性ポリエステル樹脂と、沸点が１００℃以上、２００℃未満である溶剤とを含むインキ組成物である。【選択図】なし【特許請求の範囲】
【請求項１】
ポリエステル樹脂を、酸または酸無水物の存在下でメラミン樹脂によって部分的に架橋反応させてなり、数平均分子量Ｍｎが５０００以上、３００００以下に制御されたメラミン変性ポリエステル樹脂と、沸点が１００℃以上、２００℃未満である溶剤とを含むことを特徴とするインキ組成物。
【請求項２】
前記メラミン樹脂は、ヘキサメトキシメチロールメラミン、ヘキサブトキシメチロールメラミン、およびベンゾグアナミンからなる群より選ばれた少なくとも１種である請求項１に記載のインキ組成物。
【発明の詳細な説明】
【技術分野】
【０００１】
本発明は、特に液晶ディスプレイ（ＬＣＤ）のカラーフィルタ等を形成するのに適したインキ組成物に関するものである。
【背景技術】
【０００２】
前記ＬＣＤを構成するカラーフィルタ等の、基板の面積と比較してごく微細なインキパターンを、前記基板のほぼ全面に形成して前記カラーフィルタ等を製造するために、従来はいわゆるフォトリソグラフ法を利用した形成方法が採用されてきた。
しかし近時、前記フォトリソグラフ法に代えてできるだけ工程数を少なく、消費エネルギーを小さく、使用する材料の無駄を少なく、そして短時間で生産性良くパターン形成をするために印刷法、特に凹版オフセット印刷法等を利用することが普及しつつある。
【０００３】
前記凹版オフセット印刷法では、形成するインキパターンに対応した凹部を有する凹版を用意し、前記凹部に、前記インキパターンのもとになるインキ組成物を充填してパターン化し、パターン化した前記インキ組成物をブランケットの表面に転写したのち基板の表面に再転写して焼き付けることで、前記基板の表面に、凹版の凹部の形状に対応したインキパターンが形成されてカラーフィルタ等が製造される。
【０００４】
一方、従来のフォトリソグラフ法では、例えば感光性の組成物を基板のほぼ全面に塗布し、露光したのち現像して不要部分を除去することでパターンを形成しており、前記パターンを形成するまでの間に多数の工程を要する上、そのもとになる感光性の組成物を、実際に形成するパターンが必要とする量以上に多量に使用する必要がある。
また現像によって多量の廃液と、そこに含まれる再利用できない多量の廃材とが発生し、前記廃液や廃材が環境に及ぼす影響をできるだけ低減するためには手間と時間とをかけて処理をしなければならないという問題もある。
【０００５】
これに対し凹版オフセット印刷法では、凹版およびブランケットを繰り返し使用できる上、インキ組成物の使用量はほぼインキパターンを形成するのに必要な分だけで済むため、多量の廃液や廃材が発生するおそれもない。
そのためフォトリソグラフ法に比べて消費エネルギーを小さく、使用する材料の無駄を少なく、そして工程数を少なくしてカラーフィルタ等を短時間で生産性良く製造できる。
【０００６】
しかも凹版オフセット印刷法によれば、例えば凹版の凹部を前記フォトリソグラフ法によって形成することで、従来の、基板の表面に直接に、フォトリソグラフ法によって形成する場合とほぼ同等の高い精度を有するインキパターンを有するカラーフィルタ等を、より少ない工程数でコスト安価に製造できる。
凹版オフセット印刷法等の印刷法に用いるインキ組成物としては、例えばバインダ樹脂、着色剤、および溶剤等を含むものが一般的である。
【０００７】
また、例えばカラーフィルタ用のインキ組成物に用いるバインダ樹脂としては、
ポリエステル樹脂を主剤として、硬化剤成分であるメラミン樹脂と組み合わせたものや、前記ポリエステル樹脂を、あらかじめメラミン樹脂によって部分的に架橋反応させたメラミン変性ポリエステル樹脂等が挙げられ、特にメラミン変性ポリエステル樹脂が好適に使用される。
【０００８】
前記メラミン変性ポリエステル樹脂は、カラーフィルタとして必須の透明性に優れる上、基板の表面に印刷した後に焼き付けて架橋反応を完結させることで、インキパターンの耐薬品性を著しく改善できることが知られている。特に形成したカラーフィルタ上に積層される配向膜のもとになる、ポリイミド樹脂をＮ−メチル−２−ピロリドンに溶解したインキに対する耐性を著しく改善して、前記インキの塗布時にカラーフィルタが溶出するのを防止することができる。
【０００９】
例えば特許文献１には、バインダ樹脂として前記メラミン変性ポリエステル樹脂を含み、カラーフィルタ用のインキ組成物のもとになるビヒクル組成物（インキ組成物から着色剤を除いたもの）が開示されている。
【先行技術文献】
【特許文献】
【００１０】
【特許文献１】特許第２９００５３３号公報
【発明の概要】
【発明が解決しようとする課題】
【００１１】
ところが、メラミン樹脂によるポリエステル樹脂の部分的な架橋反応は制御が困難であり、前記架橋反応の進行度合いを示す架橋度が、ポリエステル樹脂の分子量、酸価、水酸基価、メラミン樹脂の種類、配合割合、ならびに架橋反応の条件（温度、時間）を元にあらかじめ設定した設定値に対して大きなばらつきを生じやすい。
特に架橋反応が過剰に進行して、架橋度が前記設定値よりも大きくなる傾向が強い。そして、かかる架橋度のばらつきが生じると、特に凹版オフセット印刷法におけるインキ組成物の印刷特性に影響を及ぼすという問題がある。
【００１２】
すなわち、メラミン変性ポリエステル樹脂の架橋度が小さすぎる場合にはインキ組成物の粘着力が不足して、前記インキ組成物を、凹版の凹部からブランケットの表面に良好に転写できなかったり、前記ブランケットの表面から基板の表面に良好に転写できなかったりする。
特にブランケットとして、インキ組成物の離型性には優れるものの、その裏返しとしてインキ組成物に対する濡れ性の低いシリコーンゴムによって少なくともその表面を形成したシリコーンブランケットを用いた場合には、凹版の凹部から前記シリコーンブランケットの表面にインキ組成物を転写させる際に、その印圧や転写速度等を調整しただけでは十分に補正しきれなくなって、所定量のインキ組成物が転写されない転写不良を生じやすくなる。
【００１３】
また、メラミン変性ポリエステル樹脂の架橋度が大きすぎる場合にはインキ組成物の粘度が高くなりすぎて、例えばドクターブレード等を用いて凹版の凹部に充填する際等に前記インキ組成物の切れが悪くなって、所定量のインキ組成物を前記凹部に充填することができず、結果として所定量のインキ組成物が転写されない転写不良を生じやすくなる。
そのためこのいずれの場合にも、基板の表面に形成されるインキパターンに、前記転写不良に基づく様々な不良を生じるおそれがある。
【００１４】
また、前記特許文献１に記載の発明では、溶剤として、常圧（≒１０１３ｈＰａ）での沸点が２００℃以上の高沸点炭化水素を使用するとともに、メラミン変性ポリエステル樹脂を、可溶化剤としての液状高級アルコールの作用によって前記高沸点炭化水素中に溶解してビヒクル組成物を調製している。
また、前記液状高級アルコールとしてはオレインアルコール〔気圧１５Ｔｏｒｒ（≒２０ｈＰａ）での沸点：２０５〜２１０℃〕が好ましいとしている。
【００１５】
しかし前記オレインアルコールや高沸点炭化水素は、インキ組成物を基板の表面に印刷して乾燥させたのち、さらにメラミン変性ポリエステル樹脂の硬化反応を完結させるために焼き付けてもインキパターン中から完全に除去することができず、前記硬化反応後のインキパターン中に残留しやすい。
そして残留したオレインアルコールや高沸点炭化水素が、例えばＬＣＤ用のカラーフィルタの場合、前記カラーフィルタを組み込んで前記ＬＣＤを製造する工程等においてアウトガスとなってインキパターン中から揮散して、例えば真空チャンバ内等を汚染しやすいという問題がある。
【００１６】
本発明の目的は、特に凹版オフセット印刷法等に使用した際に転写不良等を生じにくい上、基板の表面に印刷して焼き付けた後のインキパターン中にアウトガスのもとになる成分が残留せず、印刷特性や乾燥性等と、前記インキパターンの透明性や耐薬品性等とのバランスに優れたインキ組成物を提供することにある。
【課題を解決するための手段】
【００１７】
本発明は、ポリエステル樹脂を、酸または酸無水物の存在下でメラミン樹脂によって部分的に架橋反応させてなり、数平均分子量Ｍｎが５０００以上、３００００以下に制御されたメラミン変性ポリエステル樹脂と、沸点が１００℃以上、２００℃未満である溶剤とを含むことを特徴とするインキ組成物である。
本発明によれば、前記のようにポリエステル樹脂を酸または酸無水物の存在下でメラミン樹脂によって部分的に架橋反応させることで、合成されるメラミン変性ポリエステル樹脂の架橋度の指標となる平均分子量Ｍｎを５０００以上に調整してインキ組成物に適度な粘着力を付与するとともに、前記メラミン変性ポリエステル樹脂を、常圧での沸点が１００℃以上の溶剤と組み合わせることでインキ組成物の急速な乾燥を抑制して、前記粘着力を比較的長期間に亘って維持することができる。
【００１８】
そのため、例えばシリコーンブランケットと組み合わせた際等に、凹版の凹部からブランケットの表面に所定量のインキ組成物が転写されない転写不良が生じるのを防止することができる。
また本発明によれば、前記メラミン変性ポリエステル樹脂の数平均分子量Ｍｎを３００００以下に調整することでインキ組成物の粘度が高くなりすぎるのを防止して、例えばドクターブレード等を用いて凹版の凹部に充填する際等における前記インキ組成物の切れを良くすることができる。
【００１９】
そのため、所定量のインキ組成物を前記凹部に充填して転写不良が生じるのを防止することができる。
さらに本発明によれば、前記メラミン変性ポリエステル樹脂と組み合わせる溶剤の、前記常圧での沸点を２００℃未満に設定することで、インキ組成物を基板の表面に印刷して乾燥させたのち、さらにメラミン変性ポリエステル樹脂の硬化反応を完結させるために焼き付けた際に、前記溶剤をインキパターン中から完全に除去することができる。
【００２０】
したがって本発明によれば、特に凹版オフセット印刷法等に使用した際に転写不良等を生じにくい上、基板の表面に印刷して焼き付けた後のインキパターン中にアウトガスのもとになる成分が残留せず、印刷特性や乾燥性等と、前記インキパターンの透明性や耐薬品性等とのバランスに優れたインキ組成物を提供することができる。
前記メラミン樹脂としては、ポリエステル樹脂との架橋反応の速度や、前記架橋反応によって合成したメラミン変性ポリエステル樹脂を用いて形成したインキパターンの透明性、耐薬品性、耐熱性、耐候性、耐光性等を向上することを考慮すると、ヘキサメトキシメチロールメラミン、ヘキサブトキシメチロールメラミン、およびベンゾグアナミンからなる群より選ばれた少なくとも１種が好ましい。
【発明の効果】
【００２１】
本発明によれば、特に凹版オフセット印刷法等に使用した際に転写不良等を生じにくい上、基板の表面に印刷して焼き付けた後のインキパターン中にアウトガスのもとになる成分が残留せず、印刷特性や乾燥性等と、前記インキパターンの透明性や耐薬品性等とのバランスに優れたインキ組成物を提供することができる。
【発明を実施するための形態】
【００２２】
本発明のインキ組成物は、ポリエステル樹脂を、酸または酸無水物の存在下でメラミン樹脂によって部分的に架橋反応させてなり、数平均分子量Ｍｎが５０００以上、３００００以下に制御されたメラミン変性ポリエステル樹脂と、常圧での沸点が１００℃以上、２００℃未満である溶剤とを含むことを特徴とする。
本発明において、メラミン変性ポリエステル樹脂の数平均分子量Ｍｎが前記範囲に限定されるのは、下記の理由による。
【００２３】
すなわち数平均分子量Ｍｎが５０００未満では、インキ組成物に適度な粘着力を付与することができない。そのため、たとえ沸点が１００℃以上の溶剤と組み合わせてインキ組成物の急速な乾燥を抑制したとしても、前記インキ組成物の粘着力が不足して、例えばシリコーンブランケットと組み合わせた際等に、凹版の凹部からブランケットの表面に所定量のインキ組成物が転写されない転写不良を生じやすくなる。
【００２４】
また、数平均分子量Ｍｎが３００００を超える場合にはインキ組成物の粘度が高くなりすぎて、例えばドクターブレード等を用いて凹版の凹部に充填する際等に前記インキ組成物の切れが悪くなって、所定量のインキ組成物を前記凹部に充填することができず、結果として所定量のインキ組成物が転写されない転写不良を生じやすくなる。
なおメラミン変性ポリエステル樹脂の数平均分子量Ｍｎは、インキ組成物の粘度が高くなりすぎるのを防止しながら、前記インキ組成物により一層適度な粘着力を付与して転写不良を生じにくくすることを考慮すると、前記範囲内でも特に１２０００以上、２８０００以下であるのが好ましい。
【００２５】
また、本発明において溶剤の沸点が前記範囲に限定されるのは、下記の理由による。
すなわち常圧での沸点が１００℃未満ではインキ組成物の急速な乾燥を抑制することができず、前記乾燥に伴ってインキ組成物の粘着力が短時間で大幅に低下して転写不良を生じやすくなる。
また沸点が２００℃以上では、インキ組成物を基板の表面に印刷して乾燥させたのち、さらにメラミン変性ポリエステル樹脂の硬化反応を完結させるために焼き付けた際に、前記溶剤をインキパターン中から完全に除去することができず、前記インキパターン中に残留した溶剤がアウトガスとなって、例えば真空チャンバ内等を汚染しやすくなる。
【００２６】
なお溶剤の沸点は、インキパターン中への残留と、インキ組成物の急速な乾燥とをできるだけ抑制することを考慮すると、前記範囲内でも１２０℃以上、１８０℃以下であるのが好ましい。
ポリエステル樹脂としては、多塩基酸と多価アルコールとの重縮合反応によって得られる種々のポリエステル樹脂が挙げられる。
【００２７】
このうち多塩基酸としては、例えばフタル酸、無水フタル酸、イソフタル酸、テレフタル酸、ヘキサヒドロフタル酸、ヘキサヒドロ無水フタル酸、トリメリット酸、無水トリメリット酸等の芳香族系多塩基酸や、コハク酸、アジピン酸、セバチン酸、ダイマー酸等の脂肪族系多塩基酸等の１種または２種以上が挙げられる。
特に透明性、耐薬品性、耐熱性、耐候性、耐光性等に優れたインキパターンを形成することを考慮すると、多塩基酸としてはフタル酸または無水フタル酸、トリメリット酸または無水トリメリット酸、およびアジピン酸を併用するのが好ましい。
【００２８】
また多価アルコールとしては、例えばエチレングリコール、ジエチレングリコール、ポリエチレングリコール、プロピレングリコール、ポリプロピレングリコール、ネオペンチルグリコール、トリメチロールプロパン、ペンタエリスリトール、ジペンタエリスリトール等の１種または２種以上が挙げられる。
特に透明性、耐薬品性、耐熱性、耐候性、耐光性等に優れたインキパターンを形成することを考慮すると、多価アルコールとしてはネオペンチルグリコールが好ましい。
【００２９】
メラミン樹脂としては、ポリエステル樹脂を架橋反応させることができる種々のメラミン樹脂が使用可能である。
中でもポリエステル樹脂との架橋反応の速度や、前記架橋反応によって合成したメラミン変性ポリエステル樹脂を用いて形成したインキパターンの透明性、耐薬品性、耐熱性、耐候性、耐光性等を向上することを考慮すると、ヘキサメトキシメチロールメラミン、ヘキサブトキシメチロールメラミン、ベンゾグアナミン等の１種または２種以上が挙げられ、特にヘキサメトキシメチロールメラミンが好ましい。
【００３０】
溶剤としては、常圧での沸点が１００℃以上、２００℃未満で、かつメラミン変性ポリエステル樹脂を溶解することができる種々の溶剤が使用可能である。
前記溶剤としては、例えばエチレングリコールモノメチルエーテル（別名「メチルセロソルブ」「２−メトキシエタノール」、常圧での沸点：１２４．６℃）、エチレングリコールモノエチルエーテル（別名「セロソルブ」「２−エトキシエタノール」、常圧での沸点：１３５．６℃）、プロピレングリコールモノメチルエーテルアセテート（別名「１−メトキシ−２−プロピルアセテート」、常圧での沸点：１４６℃、以下「ＰＧＭＥＡ」と略記する場合がある。）、エチレングリコールモノブチルエーテル（別名「ブチルセロソルブ」、２−ブトキシエタノール、常圧での沸点：１７０．２℃）等が挙げられる。特にＰＧＡＭＥＡが好ましい。
【００３１】
本発明のインキ組成物を調製するには、まず前記多塩基酸と多価アルコールとを重縮合反応させてポリエステル樹脂を合成する。
前記合成は、従来同様に実施できる。例えば反応容器中に多塩基酸、多価アルコール、およびキシレン等の溶剤を加えて窒素雰囲気下、かく拌しながら所定の温度で一定時間反応させることでポリエステル樹脂を合成できる。キシレンは反応に寄与せず、反応過程で反応系から除去されて、例えばコールドトラップに回収される。
【００３２】
前記合成の際、多塩基酸と多価アルコールの当量比は１．０／１．１〜１．０／２．４、特に１．０／１．５〜１．０／２．４とするのが好ましい。
このように多価アルコールを当量過剰となるように配合することで、ポリエステル樹脂中に遊離の水酸基を導入して、メラミン樹脂中のアミノ基に対する反応性を付与できる。
次に、前記ポリエステル樹脂をメラミン樹脂によって部分的に架橋反応させることで、メラミン変性ポリエステル樹脂が合成される。また前記メラミン変性ポリエステル樹脂を、常圧での沸点が１００℃以上、２００℃未満である溶剤に溶解することで、本発明のインキ組成物のもとになるビヒクル組成物が調製される。
【００３３】
前記架橋反応、およびビヒクル組成物の調製は、先の合成反応を終了したポリエステル樹脂を含む反応液に、前記溶剤とメラミン樹脂とを加えてかく拌しながら所定の温度で一定時間架橋反応させることによって一度に行なうのが好ましい。
すなわちメラミン変性ポリエステル樹脂を合成するのと同時にビヒクル組成物を調製するのが好ましい。これにより、前記ビヒクル組成物をできるだけ少ない工程数で効率よく調製できる。
【００３４】
また本発明では、前記架橋反応に先立って８０℃以下に冷却した反応液に酸または酸無水物を加えた後、前記酸または酸無水物の存在下で前記架橋反応を行なう。
これにより、先に説明したように多価アルコールを当量過剰となるように配合することでポリエステル樹脂中に導入した遊離の水酸基の一部を前記酸または酸無水物によってキャップして過剰の架橋反応を抑制した状態で、残りの水酸基をメラミン樹脂中のアミノ基と架橋反応させて、数平均分子量Ｍｎが５０００以上、３００００以下に制御されたメラミン変性ポリエステル樹脂を合成することができる。
【００３５】
より詳しくは、ポリエステル樹脂のもとになる各種材料の種類と配合割合（当量比）を調整したり、合成反応の条件（温度、時間）を調整したりすることで、合成される前記ポリエステル樹脂の分子量、酸価、および水酸基価を任意の範囲に設定する。
それとともに、合成したポリエステル樹脂に加える酸または酸無水物の種類、メラミン樹脂の種類、配合割合を調整したり、架橋反応の条件（温度、時間）を調整したりする。
【００３６】
そうすると、最終的に合成されるメラミン変性ポリエステル樹脂の数平均分子量Ｍｎを前記５０００以上、３００００以下範囲内の任意の値に調整できる。
酸または酸無水物としては、例えば無水フタル酸、無水マレイン酸、イソフタル酸等の１種または２種以上が挙げられ、特にイソフタル酸が好ましい。
ポリエステル樹脂の合成反応の条件は、先に例示した多塩基酸と多価アルコールとを、前記好ましい当量比の範囲内で反応させる場合、温度が１６０℃以上、２２０℃以下、特に１８０℃以上、２１０℃以下で、時間が１．５時間以上、２．２時間以下、特に１．８時間以上、２．１時間以下であるのが好ましい。
【００３７】
これにより、次工程においてメラミン樹脂によって部分的に架橋反応させることで、数平均分子量Ｍｎが前記範囲内に制御されたメラミン変性ポリエステル樹脂を合成しうる、所定の分子量、酸価、および水酸基価を有するポリエステル樹脂を合成できる。
また、合成した前記所定の分子量、酸価、および水酸基価を有するポリエステル樹脂１００質量部あたりの酸または酸無水物の配合割合は、５質量部以上、１５質量部以下、特に８質量部以上、１２質量部以下であるのが好ましい。
【００３８】
また前記ポリエステル樹脂Ｅに対するメラミン樹脂Ｍの配合割合は、質量比Ｅ／Ｍで表して９／１〜５／５、特に８／２〜７／３であるのが好ましい。
さらに架橋反応の条件は、温度が８０℃以上、１２０℃以下、特に９０℃以上、１１０℃以下で、時間が０．８時間以上、２．２時間以下、特に０．９時間以上、２．１時間以下であるのが好ましい。
【００３９】
これらの設定を行なうことにより、前記ポリエステル樹脂とメラミン樹脂とを酸または酸無水物の存在下で部分的に架橋反応させることで、数平均分子量Ｍｎが前記範囲内に制御されたメラミン変性ポリエステル樹脂を合成することができる。
合成したビヒクル組成物に着色剤を配合することで、本発明のインキ組成物が調製される。着色剤としては、種々の顔料、染料が挙げられる。特にＬＣＤ用のカラーフィルタの場合は、耐薬品性、耐熱性、耐候性、耐光性等に優れたインキパターンを形成することを考慮すると有機、無機の各種顔料が好ましい。
【００４０】
常圧での沸点が１００℃以上、２００℃未満である溶剤の配合割合は、例えばメラミン変性ポリエステル樹脂の分子量や配合割合、着色剤の配合割合等に応じて、インキ組成物が、例えば凹版オフセット印刷法に適した粘度となるように任意に設定できる。
前記溶剤の全量を、先に説明した架橋反応系に加えてもよいし、一部を架橋反応系に加えて残部は粘度調整用として後から添加してもよい。
【００４１】
インキ組成物には、前記各成分に加えてさらにレベリング剤、顔料を分散させるための分散剤、チキソトロピック粘性付与剤、消泡剤等の各種添加剤を任意の割合で配合してもよい。インキ組成物は、従来同様に前記ビヒクル組成物、着色剤その他各成分を所定の割合で配合し、３本ロール、ボールミル、アトライタ、サンドミル等を用いて混合して調製することができる。
【００４２】
インキ組成物の粘度は、例えば前記インキ組成物を凹版オフセット印刷法に用いてＬＣＤ用のカラーフィルタの形成に使用する場合には５Ｐａ・ｓ以上、２５Ｐａ・ｓ以下、特に７Ｐａ・ｓ以上、１５Ｐａ・ｓ以下であるのが好ましい。
本発明のインキ組成物は、特にシリコーンブランケットを用いた凹版オフセット印刷法に好適に使用できる。かかる印刷法により、ＬＣＤ用のカラーフィルタ等を、転写不良に基づく様々な問題を生じることなく、これまでよりも高い生産性でもって効率よく製造することができる。
【００４３】
シリコーンブランケットとしては、少なくともその表面がシリコーンゴムからなるブランケットが挙げられる。
前記シリコーンブランケットとしては、その全体が単層のシリコーンゴムからなるものや、ポリエチレンテレフタレートフィルム、金属箔等からなる基材の片面にシリコーンゴムの層を積層した積層構造を有するもの等が挙げられる。
【００４４】
このうち全体が単層のシリコーンゴムからなるシリコーンブランケットは、例えば平盤上に液状のシリコーンゴムをコーティングし、架橋反応させたのち前記平盤から剥離する等して形成できる。
また積層構造を有するシリコーンブランケットは、例えば金型内に基材を装着した状態で、前記金型内に液状のシリコーンゴムを注入して架橋反応させたり、基材の表面に液状のシリコーンゴムをコーティングしたのち架橋反応させたりして形成できる。
【００４５】
凹版としては、鉄−ニッケル合金（４２アロイ等）、ステンレス鋼等の金属や、ソーダガラス、無アルカリガラス等のガラスからなり、片面に、先に説明したようにフォトリソグラフ法等によって、印刷するインキパターンの形状に対応した凹部を形成したものを用いることができる。
また凹版の耐久性を向上するため、前記凹版の、凹部の内面を含む表面に例えば硬質クロムめっき等を施してもよい。
【００４６】
凹版の凹部にインキ組成物を充填するには、従来同様にドクターブレード等を用いればよい。
本発明のインキ組成物を用いてＬＣＤ用のカラーフィルタを製造するためには、まずインキ組成物として赤（Ｒ）、緑（Ｇ）、青（Ｂ）の３色に着色されたものを用意する。
次いでガラス基板等の基板の表面に、任意の形成方法で、ＬＣＤの画素を区画するブラックマトリクス層を形成する。
【００４７】
そして前記ブラックマトリクスで区画された基板の表面に、前記３色のインキ組成物を順次、凹版オフセット印刷法等によって印刷したのち乾燥させて溶剤を除去し、さらに焼き付けてメラミン変性ポリエステル樹脂の架橋反応を完結させることでカラーフィルタが製造される。
【実施例】
【００４８】
〈実施例１〉
（ポリエステル樹脂の合成）
反応容器中に、多塩基酸としての無水フタル酸１６質量部、無水トリメリット酸１７０質量部、およびアジピン酸１６質量部、多価アルコールとしてのネオペンチルグリコール２７０質量部、ならびに溶剤としてのキシレン４０質量部を加えて窒素雰囲気下、かく拌しながら２００℃で２時間反応させてポリエステル樹脂を合成したのち室温まで冷却した。
【００４９】
（メラミン変性ポリエステル樹脂の合成）
前記ポリエステル樹脂を含む反応液のかく拌を続けながら、前記反応容器中に溶剤としてのＰＧＭＥＡ１４０質量部、酸としてのイソフタル酸５０質量部、およびメラミン樹脂としてのヘキサメトキシメチロールメラミン１６０質量部をこの順に加え、１００℃で１時間反応させてメラミン変性ポリエステル樹脂を合成したのち室温まで冷却した。
【００５０】
合成したメラミン変性ポリエステル樹脂の数平均分子量Ｍｎを測定したところ１５５００であった。ポリエステル樹脂のもとになる前記各種材料の種類と配合割合、合成反応の条件（温度、時間）等から推定されるポリエステル樹脂の分子量、酸価、水酸基価、メラミン樹脂の種類、配合割合、ならびに架橋反応の条件（温度、時間）を元にあらかじめ設定したメラミン変性ポリエステル樹脂の数平均分子量Ｍｎは１５０００であり、前記測定値は設定値の±５％以内に入っていることが確認された。
【００５１】
（インキ組成物の調製）
前記メラミン変性ポリエステル樹脂を含む反応液に有機顔料を加え、３本ロールを用いて、前記顔料の平均粒径が１μｍ以下で、かつ粒径１μｍ以下の顔料の割合が８０％以上になるまで分散させてインキ組成物を調製した。
〈実施例２〉
（ポリエステル樹脂の合成）
反応容器中に、多塩基酸としての無水フタル酸１６質量部、無水トリメリット酸１７０質量部、およびアジピン酸１６質量部、多価アルコールとしてのネオペンチルグリコール２７０質量部、ならびに溶剤としてのキシレン４０質量部を加えて窒素雰囲気下、かく拌しながら２００℃で２時間反応させてポリエステル樹脂を合成したのち室温まで冷却した。
【００５２】
（メラミン変性ポリエステル樹脂の合成）
前記ポリエステル樹脂を含む反応液のかく拌を続けながら、前記反応容器中に溶剤としてのＰＧＭＥＡ１４０質量部、酸としてのイソフタル酸５０質量部、およびメラミン樹脂としてのヘキサメトキシメチロールメラミン１６０質量部をこの順に加え、１００℃で２時間反応させてメラミン変性ポリエステル樹脂を合成したのち室温まで冷却した。
【００５３】
合成したメラミン変性ポリエステル樹脂の数平均分子量Ｍｎを測定したところ２６０００であった。ポリエステル樹脂のもとになる前記各種材料の種類と配合割合、合成反応の条件（温度、時間）等から推定されるポリエステル樹脂の分子量、酸価、水酸基価、メラミン樹脂の種類、配合割合、ならびに架橋反応の条件（温度、時間）を元にあらかじめ設定したメラミン変性ポリエステル樹脂の数平均分子量Ｍｎは２５０００であり、前記測定値は設定値の±５％以内に入っていることが確認された。
【００５４】
（インキ組成物の調製）
前記メラミン変性ポリエステル樹脂を含む反応液に有機顔料を加え、３本ロールを用いて、前記顔料の平均粒径が１μｍ以下で、かつ粒径１μｍ以下の顔料の割合が８０％以上になるまで分散させてインキ組成物を調製した。
〈比較例１〉
（ポリエステル樹脂の合成）
反応容器中に、多塩基酸としての無水フタル酸１６質量部、無水トリメリット酸１７０質量部、およびアジピン酸１６質量部、多価アルコールとしてのネオペンチルグリコール２７０質量部、ならびに溶剤としてのキシレン４０質量部を加えて窒素雰囲気下、かく拌しながら２００℃で２時間反応させてポリエステル樹脂を合成したのち室温まで冷却した。
【００５５】
（メラミン変性ポリエステル樹脂の合成）
前記ポリエステル樹脂を含む反応液のかく拌を続けながら、前記反応容器中にＰＧＭＥＡ１４０質量部、およびメラミン樹脂としてのヘキサメトキシメチロールメラミン１６０質量部をこの順に加え、１００℃で２時間反応させてメラミン変性ポリエステル樹脂を合成したのち室温まで冷却した。
【００５６】
合成したメラミン変性ポリエステル樹脂の数平均分子量Ｍｎを測定したところ３５０００であった。ポリエステル樹脂のもとになる前記各種材料の種類と配合割合、合成反応の条件（温度、時間）等から推定されるポリエステル樹脂の分子量、酸価、水酸基価、メラミン樹脂の種類、配合割合、ならびに架橋反応の条件（温度、時間）を元にあらかじめ設定したメラミン変性ポリエステル樹脂の数平均分子量Ｍｎは２５０００であり、前記測定値は設定値の±５％以内に入っていないことが確認された。
【００５７】
（インキ組成物の調製）
前記メラミン変性ポリエステル樹脂を含む反応液に有機顔料を加え、３本ロールを用いて、前記顔料の平均粒径が１μｍ以下で、かつ粒径１μｍ以下の顔料の割合が８０％以上になるまで分散させてインキ組成物を調製した。
〈印刷試験〉
実施例、比較例で調製したインキ組成物を、シリコーンブランケットを組み込んだ凹版オフセット印刷機に使用して、線幅１１０μｍのストライプ状のインキパターンを印刷したのち前記インキパターンを確認したところ、比較例１では、前記インキパターンに、転写不良に伴うと見られる線幅のばらつき、エッジの乱れ、断線等が確認された。これに対し実施例１、２では、いずれもインキパターンに前記線幅のばらつき、エッジの乱れ、断線等は見られなかった。そのため実施例１、２のインキ組成物を用いることで、良好なカラーフィルタ等を製造できることが確認された。